СПОСОБ ПОЛУЧЕНИЯ ЛИГАТУРНОГО СПЛАВА АЛЮМИНИЙ-БОР

1. Способ получения лигатурного сплава алюминий-бор, включающий алюмотермическое восстановление борсодержащего компонента в расплаве алюминия, отличающийся тем, что алюмотермическое восстановление осуществляют в расплаве, содержащем алюминий и смесь фторидов натрия, калия и алюминия, при температуре расплава выше температуры плавления алюминия и температуры плавления смеси фторидов и ниже температуры разложения борсодержащих компонентов.
3
3
3
2. Способ по п. 1, отличающийся тем, что в качестве смеси фторидов используют смесь KF-AlF, или смесь NaF-AlF, или смесь KF-NaF-AlF.
2
3
4
4
2
4
7
3. Способ по п. 1, отличающийся тем, что в качестве борсодержащего компонента используют BO, или KBF, или NaBF, или NaBO.
4. Способ по п. 1, отличающийся тем, что в процессе алюмотермического восстановления содержание в смеси борсодержащего компонента, алюминия и смеси фторидов поддерживают постоянным.
2
3
2
4
7
5. Способ по п. 2 или 3, отличающийся тем, что при использовании в качестве борсодержащего компонента BO или NaBO расплавленную смесь алюминия и фторидов, содержащую борсодержащий компонент, подвергают электролизу.
4
3
6. Способ по п. 2 или 3, отличающийся тем, что при использовании в качестве борсодержащего компонента KBF  в смесь борсодержащего компонента и алюминия добавляют смесь фторидов NaF и AlF.
4
2
4
7
3
7. Способ по п. 2 или 3, отличающийся тем, что при использовании в качестве борсодержащего компонента NaBF или NaBO в смесь борсодержащего компонента и алюминия  добавляют смесь фторидов KF и AlF.